Polyethylene composition and pipe comprising such compositionThe invention relates to a pipe comprising polyethylene or a polyethylene composition comprising polyethylene and carbon black, wherein the polyethylene is produced in the presence of a solid catalyst component and a co-catalyst, wherein the solid catalyst component is prepared by a process comprising the steps of: (a) contacting a dehydrated support having hydroxyl groups with a magnesium compound having the general formula MgR1R2, wherein R1 and R2 are the same or different and are independently selected from the group comprising an alkyl group, alkenyl group, alkadienyl group, aryl group, alkaryl group, alkenylaryl group and alkadienylaryl group; (b) contacting the product obtained in step (a) with modifying compounds (A), (B) and (C), wherein: (A) is at least one compound selected from the group consisting of carboxylic acid, carboxylic acid ester, ketone, acyl halide, aldehyde and alcohol; (B) is a compound having the general formula R11f(R12O)gSiXh, wherein f, g and h are each integers from 0 to 4 and the sum of f, g and h is equal to 4 with a proviso that when h is equal to 4 then modifying compound (A) is not an alcohol, Si is a silicon atom, O is an oxygen atom, X is a halide atom and R11 and R12 are the same or different and are independently selected from the group comprising an alkyl group, alkenyl group, alkadienyl group, aryl group, alkaryl group, alkenylaryl group and alkadienylaryl group; (C) is a compound having the general formula (R13O)4M, wherein M is a titanium atom, a zirconium atom or a vanadium atom, O is an oxygen atom and R13 is selected from the group comprising an alkyl group, alkenyl group, alkadienyl group, aryl group, alkaryl group, alkenylaryl group and alkadienylaryl group; and (c) contacting the product obtained in step (b) with a titanium halide compound having the general formula TiX4, wherein Ti is a titanium atom and X is a halide atom, whereby the polyethylene has a molecular weight Mz+1 of at least 720,000 g/mol and less than 2,500,000 g/mol.The pipe comprising polyethylene or the polyethylene composition containing polyethylene and carbon black, wherein the polyethylene is in solid catalysis prepared in the presence of agent component and co-catalyst, wherein method system of the ingredient of solid catalyst by comprising the following steps it is standby：(a) dehydrated carrier with hydroxyl is made with having formula m gr1r2magnesium compound contact, wherein r1and r2it is identical or different with independently selected from alkyl, alkenyl, alkadienyl, aryl, alkaryl, alkenylaryl and alkadienyl aryl；(b) product for obtaining step (a) is contacted with modified compound (a), (b) and (c), wherein：(a) be selected from it is following extremely a kind of few compound：carboxylic acid, carboxylate, ketone, acyl halide, aldehyde and alcohol；(b) it is with general formula r11f(r12o)gsixhcompound, wherein f, g and h is respectively 0-4 integer, and f, g and h and equal to 4, condition is that modified compound (a) is no when h is equal to 4 it is alcohol, si is silicon atom, o is oxygen atom, x is halogen atom, and r11and r12it is identical or different and independently selected from alkyl, chain alkenyl, alkadienyl, aryl, alkaryl, alkenylaryl and alkadienyl aryl；(c) it is with formula (r13o)4m chemical combination thing, wherein m are titanium atom, zirconium atom or vanadium atom, and o is oxygen atom and r13selected from alkyl, alkenyl, alkadienyl, aryl, alkane aryl, alkenylaryl and alkadienyl aryl；with(c) product that step (b) is obtained and formula tix are made4halogenated titanium compound contact, wherein ti is titanium atom and x is halogen atom, so that the molecular weight mz+1 of polyethylene is at least 720,000g/mol and less than 2,500,000g/mol.
폴리에틸렌 조성물 및 이러한 조성물을 포함하는 파이프본 발명은 폴리에틸렌, 또는 폴리에틸렌 및 카본 블랙을 포함하는 폴리에틸렌 조성물을 포함하는 파이프에 관한 것이며, 여기서 폴리에틸렌은 고체 촉매 성분 및 공촉매의 존재 하에 제조되며, 고체 촉매 성분은 하기 단계를 포함하는 공정에 의해 제조된다: (a) 히드록실기를 가진 탈수 지지체를 화학식 MgR1R2를 가진 마그네슘 화합물과 접촉시키는 단계로서, 상기 식에서 R1 및 R2는 같거나 다르며, 독립적으로 알킬기, 알켄일기, 알카디엔일기, 아릴기, 알크아릴기, 알켄일아릴기 및 알카디엔일아릴기를 포함하는 군에서 선택되는 단계; (b) 단계 (a)에서 얻어진 생성물을 개질 화합물 (A), (B) 및 (C)와 접촉시키는 단계로서, 여기서 (A)는 카르복실산, 카르복실산 에스테르, 케톤, 할로겐화 아실, 알데히드 및 알코올로 이루어진 군에서 선택되는 하나 이상의 화합물이고; (B)는 화학식 R11f(R12O)gSiXh를 가진 화합물로서, 상기 식에서 f, g 및 h는 각각 0 내지 4의 정수이며, f, g 및 h의 합계는 4와 같고, 단 h가 4와 같은 경우, 개질 화합물 (A)는 알코올이 아니고, Si는 규소 원자이며, O는 산소 원자이고, X는 할로겐화물 원자이며, R11 및 R12는 같거나 다르며, 독립적으로 알킬기, 알켄일기, 알카디엔일기, 아릴기, 알크아릴기, 알켄일아릴기 및 알카디엔일아릴기를 포함하는 군에서 선택되는 화합물이며; (C)는 화학식 (R13O)4M을 가진 화합물로서, 상기 식에서 M은 티탄 원자, 지르코늄 원자 또는 바나듐 원자이고, O는 산소 원자이며, R13은 알킬기, 알켄일기, 알카디엔일기, 아릴기, 알크아릴기, 알켄일아릴기 및 알카디엔일아릴기를 포함하는 군에서 선택되는 화합물인 단계; 및 (c) 단계 (b)에서 얻어지는 생성물을 화학식 TiX4를 가진 할로겐화 티탄 화합물과 접촉시키는 단계로서, 상기 식에서 Ti는 티탄 원자이고, X는 할로겐화물 원자이며, 이로써 폴리에틸렌은 적어도 720,000 g/mol이고 2,500,000 g/mol 미만의 분자량 Mz+1을 가지는 단계.폴리에틸렌, 또는 폴리에틸렌 및 카본 블랙을 포함하는 폴리에틸렌 조성물을 포함하는 파이프로서, 폴리에틸렌은 고체 촉매 성분 및 공촉매의 존재 하에 제조되며, 고체 촉매 성분은 하기 단계를 포함하는 공정에 의해 제조되는 파이프:(a) 히드록실기를 가진 탈수 지지체를 화학식 MgR1R2를 가진 마그네슘 화합물과 접촉시키는 단계로서, 상기 식에서 R1 및 R2는 같거나 다르며, 독립적으로 알킬기, 알켄일기, 알카디엔일기, 아릴기, 알크아릴기, 알켄일아릴기 및 알카디엔일아릴기를 포함하는 군에서 선택되는 단계;(b) 단계 (a)에서 얻어진 생성물을 개질 화합물 (A), (B) 및 (C)와 접촉시키는 단계로서, 여기서 (A)는 카르복실산, 카르복실산 에스테르, 케톤, 할로겐화 아실, 알데히드 및 알코올로 이루어진 군에서 선택되는 하나 이상의 화합물이고; (B)는 화학식 R11f(R12O)gSiXh를 가진 화합물로서, 상기 식에서 f, g 및 h는 각각 0 내지 4의 정수이며, f, g 및 h의 합계는 4와 같고, 단 h가 4와 같은 경우, 개질 화합물 (A)는 알코올이 아니고, Si는 규소 원자이며, O는 산소 원자이고, X는 할로겐화물 원자이며, R11 및 R12는 같거나 다르며, 독립적으로 알킬기, 알켄일기, 알카디엔일기, 아릴기, 알크아릴기, 알켄일아릴기 및 알카디엔일아릴기를 포함하는 군에서 선택되는 화합물이며; (C)는 화학식 (R13O)4M을 가진 화합물로서, 상기 식에서 M은 티탄 원자, 지르코늄 원자 또는 바나듐 원자이고, O는 산소 원자이며, R13은 알킬기, 알켄일기, 알카디엔일기, 아릴기, 알크아릴기, 알켄일아릴기 및 알카디엔일아릴기를 포함하는 군에서 선택되는 화합물인 단계; 및(c) 단계 (b)에서 얻어지는 생성물을 화학식 TiX4를 가진 할로겐화 티탄 화합물과 접촉시키는 단계로서, 상기 식에서 Ti는 티탄 원자이고, X는 할로겐화물 원자이며, 이로써 폴리에틸렌은 적어도 720,000 g/mol이고 2,500,000 g/mol 미만의 분자량 Mz+1을 가지는 단계.